HIGH-STRENGTH SPRING STEEL HAVING EXCELLENT WIRE-ROD ROLLING PROPERTIESThe present invention relates to a high-strength spring steel having excellent wire-rod rolling properties, consisting essentially of, in terms of mass %: C: 0.40% to 0.65%; Si: 1.20% to 2.80%; Mn: 0.30% to 1.20%; P: 0.020% or less; S: 0.020% or less; Cu: 0.40% or less; Ni: 0.80% or less; Cr: 0.70% or less; Ti: 0.060% to 0.140%; Al: 0.10% or less; N: 0.010% or less; and O: 0.0015% or less, and optionally: B: 0.0005% to 0.0050%, with the remainder being Fe and inevitable impurities, in which the contents in terms of mass % of the specified chemical components satisfy the following Expressions (1) to (3):X1=0.14×[Si]?0.11×[Mn]?0.05×[Cu]?0.11×[Ni]?0.03×[Cr]+0.02?0.2 ??Expression (1)X2=(α?500)/β?3.0 ??Expression (2)α=912?231×[C]+32×[Si]?20×[Mn]?40×[Cu]?18×[Ni]?15×[Cr]β=10?(0.322?0.538×[C]+0.018×[Si]+1.294×[Mn]+0.693×[Cu]+0.609×[Ni]+0.847×[Cr])X3=31×[C]+2.3×[Si]+2.3×[Mn]+1.25×[Cu]+2.68×[Ni]+3.57×[Cr]?6×[Ti]?24.0 ??Expression (3).A high-strength spring steel having excellent wire-rod rolling properties, consisting essentially of, in terms of mass %: C: 0. 40% to 0. 65%; Si: 1. 20% to 2. 80%; Mn: 0. 30% to 1. 20%; P: 0. 020% or less; S: 0. 020% or less; Cu: 0. 40% or less; Ni: 0. 80% or less; Cr: 0. 70% or less; Ti: 0. 060% to 0. 140%; Al: 0. 10% or less; N: 0. 010% or less; andO: 0. 0015% or less, and optionally: B: 0. 0005% to 0. 0050%, with the remainder being Fe and inevitable impurities, wherein the contents in terms of mass % of the specified chemical components satisfy the following Expressions (1) to (3): X1=0. 14×[ Si]?0. 11×[Mn]?0. 05×[Cu]?0. 11×[Ni]?0. 03×[Cr]+0. 02?0. 2 ??Expression (1)X2=(α?500)/β3. 0 ??Expression (2)α=912?231×[C]+32×[Si]?20×[Mn]?40×[Cu]?18×[Ni]?15×[Cr]β=10?(0. 322?0. 538×[C]+0. 018×[Si]+1. 294×[Mn]+0. 693×[Cu]+0. 609×[Ni]+0. 847×[Cr])X3=31×[C]+2. 3×[Si]+2. 3×[Mn]+1. 25×[Cu]+2. 68×[Ni]+3. 57×[Cr]?6×[Ti]?24. 0 ??Expression (3).
선재 압연성이 우수한 고강도 스프링강본 발명은 질량 % : C : 0.40 % 내지 0.65 %의 관점에서 본질적으로 이루어진 우수한 와이어로드 압연 특성을 갖는 고강도 스프링 강에 관한 것이다. Si : 1.20 % ~ 2.80 %; MN : 0.30 % ~ 1.20 %; P : 0.020 % 이하; S : 0.020 % 이하; Cu : 0.40 % 이하; NI : 0.80 % 이하; CR : 0.70 % 이하; Ti : 0.060 % ~ 0.140 %; 알 : 0.10 % 이하; n : 0.010 % 이하; o : 0.0015 % 이하, 임의로 : B : 0.0005 % ~ 0.0050 %, 나머지는 Fe 및 불가피한 불순물 인 경우, 특정 화학 성분의 질량 %의 내용물이 다음 표현 (1)을 만족시킨다. (3) : X1 = 0.14 × [Si] -0.11 × [Mn] -0.05 × [Cu] -0.11 × [Ni] -0.03 × [Cr] + 0.02 × 0.2 발현 (1) x2 = (α-500) (2) α = 912-231 × [C] + 32 × [Si] -20 × [mn] -40 × [Cu] -18 × [Ni] -15 × [Cr] β = 10 (0.322-0.538 × [C] + 0.018 × [Si] + 1.294 × [mn] + 0.693 × [Cu] + 0.609 × [Ni] + 0.847 × [Cr]) x3 = 31 × [C] + 2.3 × Si] + 2.3 × [mn] + 1.25 × [Cu] + 2.68 × [Ni] + 3.57 × [Cr] -6 × [Ti] ≦ 24.0 발현 (3).와이어 로드 롤링 특성이 우수한 고강도 스프링강으로, 기본적으로 중량 % 측면에서 C: 0. 40 % ~ 0. 65%; Si: 1. 20 % ~ 2. 80 %; Mn: 0. 30 % ~ 1. 20 %; P: 0. 0. 20 % 이하; S: 0. 0. 20 % 이하, C: 0: 40 % 이하, 0: 40 % 이하. Ti: 0. 060%~0. 140%; Al: 0. 10% 이하, N: 0. 0. 010% 이하, O: 0. 0015% 이하, 옵션: B: 0.0005% ~ 0.0050%이며, 나머지는 Fe 및 불가피한 불순물이며, 여기서 지정된 화학 성분의 질량 %의 내용물은 다음 식 (1) ~ (3)을 만족한다. X1=0. 14×[Si?0. 0. 05×[Cu?0. 11×[Ni?0. 0. 00]+Cr. 0. 0. 03×[Cr]식 (1)X2=(α?500)/β3. 0???식 (2)α=912?231×[C]+32×[Si]?20×[Mn?40×[Cu?18×[Ni]?15×[Cr]β=10?(0. 322?0. 538×[C]+0. 018×[Si]+1. 294×[Mn]+0. 693×[Cu]+0. 609×[Ni]+0. 847×[C]X3×31×[C]+2[Si]+2]+. 57×[Cr]?6×[Ti?24. 0??식 (3). 와이어 로드 롤링 특성이 우수한 고강도 스프링강으로, 기본적으로 중량 % 측면에서 C: 0. 40 % ~ 0. 65%; Si: 1. 20 % ~ 2. 80 %; Mn: 0. 30 % ~ 1. 20 %; P: 0. 0. 20 % 이하; S: 0. 0. 20 % 이하, C: 0: 40 % 이하, 0: 40 % 이하. Ti: 0. 060%~0. 140%; Al: 0. 10% 이하, N: 0. 0. 010% 이하, O: 0. 0015% 이하, 옵션: B: 0.0005% ~ 0.0050%이며, 나머지는 Fe 및 불가피한 불순물이며, 여기서 지정된 화학 성분의 질량 %의 내용물은 다음 식 (1) ~ (3)을 만족한다. X1=0. 14×[Si?0. 0. 05×[Cu?0. 11×[Ni?0. 0. 00]+Cr. 0. 0. 03×[Cr]식 (1)X2=(α?500)/β3. 0???식 (2)α=912?231×[C]+32×[Si]?20×[Mn?40×[Cu?18×[Ni]?15×[Cr]β=10?(0. 322?0. 538×[C]+0. 018×[Si]+1. 294×[Mn]+0. 693×[Cu]+0. 609×[Ni]+0. 847×[C]X3×31×[C]+2[Si]+2]+. 57×[Cr]?6×[Ti?24. 0??식 (3).